(57)【要約】【課題】植物のやさしい色合いで、しかも、粘土をこねる手にも色が着色しない粘土を提供する。【解決手段】界面活性剤、ポリエチレンオキサイド、又はオイルと、合成糊剤とを含有する粘土に、植物を乾燥状態にした後に粉砕した植物性粉末を含有させた。前記界面活性剤、ポリエチレンオキサイド、又はオイルは、全体の０．１〜１６％とし、前記合成糊剤は、全体の２〜１５％とし、前記植物性粉末は、全体の１〜６０％としている。そして、少なくとも前記植物性粉末は７０℃以上の湯と共に混合される。また、防腐剤が含有され、前記植物性粉末および前記防腐剤が７０℃以上の湯と共に混合された後、前記界面活性剤、ポリエチレンオキサイド、又はオイルと、前記合成糊剤とが適宜の順若しくは同時に混合される。【選択図】なし【特許請求の範囲】
【請求項１】
界面活性剤、ポリエチレンオキサイド、又はオイルと、
合成糊剤と
を含有する粘土であって、
植物を乾燥状態にした後に粉砕した植物性粉末を含有させた
粘土。
【請求項２】
樹脂製微小中空球を含有させた
請求項１記載の粘土。
【請求項３】
前記界面活性剤、ポリエチレンオキサイド、又はオイルは、全体の０．１〜１６％であり、
前記樹脂製微小中空球（水分含む）は、全体の１％〜５０％であり、
前記合成糊剤は、全体の２〜１５％であり、
前記植物性粉末は、全体の１〜６０％である
請求項２記載の粘土。
【請求項４】
少なくとも前記植物性粉末は７０℃以上の湯と共に混合された
請求項１、２または３記載の粘土。
【請求項５】
界面活性剤、ポリエチレンオキサイド、又はオイルと、
合成糊剤と、
植物を乾燥状態にした後に粉砕した植物性粉末とを混合するに際して、
少なくとも前記植物性粉末を７０℃以上の湯と共に混合する
粘土の製造方法。
【請求項６】
前記植物性粉末の混合を先に行った後、
全体が７０℃以下に温度低下してから前記合成糊剤を混合する
請求項５記載の粘土の製造方法。
【発明の詳細な説明】
【技術分野】
【０００１】
この発明は、例えば、植物の色を活かした色で、かつ、粘土をこねる手に色が着色しないような粘土およびその製造方法に関する。
【背景技術】
【０００２】
従来、出願人が提供する工芸用粘土（特許文献１参照）のように、玩具用、教材用、手芸用、造形用等、様々な用途に使用できる粘土が提供されている。このような粘土には、紙粘土、小麦粉粘土、軽量粘土等、様々な種類が存在している。これらの粘土は、ある程度の柔らかさと粘性を有しており、人の手で変形させて任意の造形物を製造することができる。
【０００３】
ここで、玩具の安全基準として、一般社団法人日本玩具協会の定めるＳＴマークが存在している。このＳＴマークは、所定の安全基準をクリアした玩具に付与されるものである。
【０００４】
一方、白色粘土はＳＴマークの基準をクリアできても、色鮮やかな有色粘土はＳＴマークの基準をクリアすることが難しかった。詳述すると、粘土を有色にするには、顔料を混合するか、食品用色素を混合する必要がある。
【０００５】
顔料を混合すると、水に粘土をつけた際に顔料が溶け出し、水に色がついてしまう。また、食品用色素を混合すると、手で粘土をこねているときに手に色素が付着してしまう。このような問題から、有色粘土はＳＴマークを取得できないという問題があった。
【先行技術文献】
【特許文献】
【０００６】
【特許文献１】特開平０９−２０２６５９号公報
【発明の概要】
【発明が解決しようとする課題】
【０００７】
この発明は、上述の問題に鑑みて、植物の色を活かした色で、かつ、粘土をこねる手に色が着色しないような粘土を提供することを目的とする。
【課題を解決するための手段】
【０００８】
この発明は、界面活性剤、ポリエチレンオキサイド、又はオイルと、合成糊剤とを含有する粘土であって、植物を乾燥状態にした後に粉砕した植物性粉末を含有させた粘土であることを特徴とする。
【０００９】
前記界面活性剤、ポリエチレンオキサイド、又はオイルは、全体の０．１〜１６％とすることができ、前記合成糊剤は、全体の２〜１５％とすることができ、前記植物性粉末は、全体の１〜６０％とすることができる。
【００１０】
また、少なくとも前記植物性粉末は７０℃以上の湯と共に混合されることができる。
【００１１】
また、防腐剤が含有され、前記植物性粉末および前記防腐剤が７０℃以上の湯と共に混合された後、前記界面活性剤、ポリエチレンオキサイド、又はオイルと、前記合成糊剤とが適宜の順若しくは同時に混合されることができる。
【００１２】
また、前記合成糊剤は、全体が７０℃以下に温度低下した後に混合されることができる。なお、一部の合成糊剤については、７０℃以上の温度が必要となる。
【発明の効果】
【００１３】
この発明により、植物の色を活かした色を有し、かつ、粘土をこねる手にも色が着色しない粘土を提供し、利用者の満足度を向上させることができる。
【発明を実施するための形態】
【００１４】
本発明者らの一人は、従来より粘土を開発・製造していた。具体的には、玩具用の粘土から、フィギュア等の原型を作成するための精巧な細工が可能な粘土まで、様々な粘土を開発してきた。
【００１５】
また、白色の粘土に限らず、様々な色に着色した有色の粘土も製造販売してきた。その過程で、ＳＴマークの取得にもチャレンジしてきた。しかしながら、白色の粘土についてはＳＴマークを取得できたものの、白色以外に着色した粘土では取得できなかった。これは、顔料を混合すると、４０℃の湯に粘土をつけた際に顔料が溶け出し、ＳＴマークの基準をクリアできなかったからである。また、食品用色素を混合すると、手で粘土をこねているときに手に色素が付着してしまっていた。
【００１６】
一方で、本発明者らの他の一人は、自然素材である野菜を原料に用いたやさしい色合いで食しても安全なクレヨンの製造販売を行っていた。  
そして、自然素材のやさしい色合いの粘土を作成したいと考え、本発明者らが共同開発を行った。
【００１７】
当初は、伸びの悪い粘土になる、バサバサの粘土になる、手についてしまう、色が十分に出ないなど、様々な問題があった。このような問題の解決に鋭意取り組み、本発明者らは、野菜のやさしい色合いで、しかも、水に色が溶け出すことや手に色がつくことのない粘土の製造に成功した。
【００１８】
＜素材＞
本発明の粘土には、少なくとも、（１）界面活性剤、ポリエチレンオキサイド、又はオイル、（２）合成糊剤、（３）植物性粉末を用いることができ、（４）防腐剤を混合することが好ましい。また、（５）繊維を混合することができ、（６）樹脂製微小中空球を混合して軽量粘土とすることもできる。その他にも（７）保湿剤を混合することもできる。また、これらの素材の混合に際して、（８）湯を用いることが好ましい。  
これらの素材の詳細や含有量は、次のようにすることができる。
【００１９】
＜（１）界面活性剤、ポリエチレンオキサイド、又はオイル＞
「界面活性剤、ポリエチレンオキサイド、又はオイル」は、いずれか１つまたは複数を用いても良い。
【００２０】
界面活性剤としては、例えば、非イオン系界面活性剤、アニオン系界面活性剤、カチオン系界面活性剤、または両性界面活性剤等を使用することができる。
【００２１】
非イオン系界面活性剤としては、例えば、アルキレンオキサイド付加非イオン系界面活性剤（高級アルコール、高級脂肪酸、アルキルフェノール、スチレン化フェノール、ベンジルフェノール、ソルビタン、ソルビタンエステル、ヒマシ油、硬化ヒマシ油等にエチレンオキサイド、プロピレンオキサイド等のアルキレンオキサイド（２種以上の併用可）を付加させたもの）、ポリアルキレングリコールに高級脂肪酸等を付加させたもの、及び、エチレンオキサイド／プロピレンオキサイド共重合体等の一種又は複数を用いることができる。
【００２２】
アニオン系界面活性剤としては、例えば、カルボン酸（塩）、高級アルコール・高級アルコールエーテルの硫酸エステル塩、スルホン酸塩、及び、高級アルコール・高級アルコールエーテルの燐酸エステル塩等の一種又は複数を用いることができる。
【００２３】
カチオン系界面活性剤としては、例えば、第４級アンモニウム塩型カチオン系界面活性剤（ラウリルトリメチルアンモニウムクロライド、オレイルメチルエチルアンモニウムエトサルフェート等）、及び、アミン塩型カチオン系界面活性剤（ポリオキシエチレンラウリルアミン乳酸塩等）等の一種又は複数を用いることができる。
【００２４】
両性界面活性剤としては、例えば、アミノ酸型両性界面活性剤（ラウリルアミノプロピオン酸ナトリウム等）、ベタイン型両性界面活性剤（ステアリルジメチルベタイン、及び、ラウリルジヒドロキシエチルベタイン等）等の一種又は複数を用いることができる。
【００２５】
オイル（油性成分）としては、例えば、米胚芽油、米糠油、オリーブ油、大豆油、ホホバ油等の植物油、ユーカリ油、レモン油、ハッカ油、ジャスミン油、ヒノキ油、ミカン油、バラ油、タイム油、メントール、ペパーミント油等の精油類、スクワラン、流動パラフィン、ワセリン等の炭化水素油、メチルフェニルポリシロキサン、メチルポリシロキサン、オクタメチルシクロテトラシロキサン、ジメチルシロキサン・メチルシロキサン共重合体、デカメチルシクロペンタシロキサン、ミリスチルシリコーン、テトラデカメチルシクロペンタシロキサン、ドデカメチルシクロヘキサシロキサン、及び、ヘキサンメチルシクロトリシロキサン等のシリコーン類の一種又は複数を使用することができる。
【００２６】
この界面活性剤又はポリエチレンオキサイドの含有量は、全体の０〜１５％とすることができ、０．２％〜１０％とすることが好ましく、０．３％〜９％とすることがより好ましい。また、オイルの含有量は、全体の０〜１６％とすることができ、０％〜１１％とすることがより好ましい。なお、本明細書において％は重量％を示す。  
ポリエチレンオキサイドを用いることで、仕上がった粘土のべとつきを無くすことができる。
【００２７】
＜（２）合成糊剤＞
合成糊剤としては、例えば、カルボキシメチルセルロース、メチルセルロース、エチルセルロース、ヒドロキメチルセルロース、ヒドロキエチルセルロース等のメチルセルロース類、ビニルアルコール−アルキルビニルエーテル共重合体、ヒドロキシプロピル・メチルセルロース、ヒドロキシプロピルセルロース、ヒドロキシエチルメチルセルロース、ポリビニルアルコール、及び、変性ポリビニルアルコールの一種又は複数を使用することができる。この合成糊剤は、そのまま用いて良いが、例えば、無機粉体として、炭酸カルシウム、タルク、タオリン、緑泥石粉、バーライト、有機粉体として、コーンスターチ、小麦粉、馬鈴薯粉といった澱粉質の物の一種又は複数と共に使用することもできる。通常、この合成糊剤は、粉体として用いる。
【００２８】
この合成糊剤（水溶性樹脂）の含有量は、全体の１％〜１５％とすることができ、３％〜１３％とすることが好ましく、５％〜１２％とすることがより好ましい。なお、この合成糊剤の含有量は、水溶性樹脂であるＰＥＯ（ポリエチレンオキサイド）、ＰＶＡ（ポリビニルアルコール）、変性ＰＶＡ（変性ポリビニルアルコール）、ＣＭＣ（カルボキシメチルセルロース）、又はＭＣ（メチルセルロースの一種）の一種又は複数が含まれた合成糊剤の含有量とすることができる。
【００２９】
＜（３）植物性粉末＞
植物性粉末は、野菜や果実等の植物の対象部位（所望部位）を乾燥加工および粉砕加工した植物粉末によって構成される。乾燥加工は、真空凍結乾燥、蒸気乾燥、自然乾燥、あるいはその他の乾燥技術を用いるとよい。粉砕加工は、６０メッシュ以上とすることが好ましく、８０メッシュ以上とすることがより好ましい。これにより、ザラツキを防止し、滑らかな手触りを達成できる。
【００３０】
対象となる植物は、トマト、みかん、ムラサキイモ、キャベツ、コーヒー（コーヒー豆）、抹茶、とうもろこし、カシス、竹（竹炭）等が好ましく、他にも、黒豆、とうがらし、カボチャ、ふきのとう、こまつな、ほうれん草、ネギ、キャベツ、ながいも、人参、りんご、山葡萄、または栗等、適宜の植物を用いることができる。また、対象部位（所望尾部位）は、植物の特徴的な色を有する部位とすることができ、前記対象となる植物の食用部、皮、または食用部と皮、あるいは加工栗残渣等、所望の色を有する部位を用いることができる。これらの植物性粉末は、前記の各材料（１種類の植物）を単独で用いることが好ましいが、複数の材料を混合してもよい。植物性粉末は、粘土において前記対象部位の自然の色をなるべくそのまま発色する機能を有している。
【００３１】
この植物性粉末の含有量は、全体の１％〜６０％とすることができ、３％〜５０％とすることが好ましく、５％〜４０％とすることがより好ましい。
【００３２】
＜（４）防腐剤＞
防腐剤としては、微生物の増殖を抑制する静菌作用を有する化合物を用いることができる。
【００３３】
この防腐剤の含有量は、全体の０．０５％〜０．５％とすることができ、０．０５％〜０．３％とすることが好ましく、０．０５％〜０．２５％とすることがより好ましい。
【００３４】
＜（５）繊維＞
繊維としては、例えば、パルプ、ビニロン繊維等の有機繊維、及び、ケナフの一種又は複数を使用することができる。  
この繊維の含有量は、全体の０％〜２０％とすることができ、０％〜１５％とすることが好ましく、０％〜１２％とすることがより好ましい。
【００３５】
＜（６）樹脂製微小中空球＞
樹脂製微小中空球は、粒子中（外殻中）に気体を内包する軽量微小素材とすることができ、例えば、その外殻が、塩化ビニリデン−アクリロニトリル共重合樹脂、酢酸ビニル−アクリロニトリル共重合樹脂、又は、メチルメタクリレート−アクリロニトリル共重合樹脂等で構成されることができる。この樹脂製微小中空球は、例えば、２０〜１２０μｍ以下の平均粒径とすることができる。通常、この樹脂製微小中空球の粉粒体を水で湿潤させ、空隙の内部に水を内包させたときの固形分の割合は、９〜２０％程度であり、水の割合が９１〜８０％程度である。このように樹脂製微小中空球を水で湿潤させ、空隙の内部に水を内包させた樹脂製微小中空球（含水状態の有機中空微小球）は、市販されているので、本発明ではこのような市販品を用いることができる。
【００３６】
この樹脂製微小中空球（水分含む）の含有量は、全体の１％〜５０％とすることができ、１％〜４５％とすることが好ましく、５％〜４５％とすることがより好ましい。
【００３７】
＜（７）保湿剤＞
保湿剤としては、例えば、多価アルコール（グリセリン、ジグリセリン、エチレングリコール、ジエチレングリコール、トリエチレングリコール、プロピレングリコール、ジプロピレングリコール、１，３−ブチレングリコール、ポリエチレングリコール等）、アミノ酸（バリン、ロイシン、イソロイシン、アラニン、アルギニン、グルタミン、リジン、アスパラギン酸、グルタミン酸、プロリン、システイン、シスチン、スレオニン、メチオニン、ヒスチジン、フェニルアラニン、チロシン、トリプトファン、アスパラギン、グリシン、セリン）、アミノ酸誘導体、グリシンベタイン、ジペプチド、及び、トリペプチド等の一種又は複数を使用することができる。
【００３８】
この保湿剤の含有量は、全体の０％〜１５％とすることができ、０％〜１２％とすることが好ましく、０％〜１０％とすることがより好ましい。
【００３９】
＜（８）湯＞
湯は、７０℃以上の湯とすることができ、８０℃以上の湯を使用することがより好ましい。また、所望の温度に加熱した湯を用いて混合する、あるいは蒸気釜等で加熱しながら所望の温度に高めて混合する等、適宜の方法により用いることができる。
【００４０】
この湯の含有量は、全体の８％〜６０％とすることができ、１５％〜５５％とすることが好ましく、２０％〜５０％とすることがより好ましい。  
なお、湯の量が少ない方がべたつきは少なくなる。
＜製造方法＞
まず、植物性粉末と防腐剤を入れた湯を第１温度で混合する。この第１温度は、７０℃以上とすることができ、８０℃以上とすることが好ましい。第１温度を高く設定しておくことで、雑菌を消毒でき、植物性粉末から成分が溶け出し色と香りが良好に出るようになる。特に湯を８０℃以上とすることで、この効果を顕著に得ることができる。なお、このとき、合成糊剤として変性ポリビニルアルコールも同時または後に混合しても良い。これにより、変性ポリビニルアルコールを高温で十分に溶解させることができる。
【００４１】
次に、繊維（繊維粉）、及び樹脂製微小中空球等を順次入れて良く撹拌する。このとき、ポリエチレンオキサイド、界面活性剤、およびオイルの一種又は複数も入れて撹拌しても良い。
【００４２】
この材料を順次入れるとき、合成糊剤としてＰＶＡを使用するのであれば、ＰＶＡについては第２温度に温度を下げてから入れることが好ましい。この第２温度は、７０℃以下とすることができ、５０℃以下とすることが好ましく、４０℃以下とすることがより好ましい。これにより、各材料を適切に混合することができ、特にＰＶＡについても問題なく混合することができる。
【実施例】
【００４３】
以下、実施例を挙げて説明するが、本発明はこの実施例に限定されるものではない。  
下記の実施例１〜４および比較例２は、各材料を下記の配合とし、植物粉末（植物性粉末）及び防腐剤については８０℃の湯で混錬し（第１温度での混錬）、この温度で変性ポリビニルアルコールも混錬し、その後、他の材料も適宜混錬していく。最後に４０℃以下に温度低下させてから界面活性剤を混錬（第２温度での混錬）して得たものである。実施例５および比較例１は、４０℃以下に温度低下させてからＣＭＣやポリビニルアルコールを混錬（第２温度での混錬）して得たものである。第１温度での混錬の際には、混錬中に加熱により８０℃以上を保つことが好ましい。また、第２温度での混錬までには、冷却によって４０℃以下に温度低下させる、あるいは加熱をやめて自然放熱によって４０℃以下に温度低下させる等、適宜の方法により温度低下させる。第１温度から第２温度まで間は、他の素材を適宜混錬しつつ温度低下させる、あるいは混錬を行わずに冷却のみを行うなど、適宜の手順により行うと良い。
【００４４】
【表１】
2017111224.tif 000002
表中の評価は、１０名の判定員により判定した結果を示している。
【００４５】
実施例１〜５は、程度の違いはあっても粘土として製品化できるものである。これら実施例１〜５は、とても柔らかいにもかかわらず、手につかず、べとつかない。また、柔らかく、粘性があって、のびが有り薄くのばせる。そして、適度な野菜の香りがして、粘土の臭いがしない。トマト粉末を用いた実施例１〜３，５は、やさしいオレンジ色（淡いオレンジ色）になり、コーヒー豆粉末を用いた実施例４は、コーヒーの色になる。
【００４６】
また、実施例１〜５、および比較例１〜２については、素材の香りを楽しむことができる。また、実施例１〜５は、手で練っても手に色がつくことも無い。従って、周囲を汚すことなく使用することができる。
【００４７】
比較例１は、粘性が無くバサバサであり、練るとボソボソして造形性が悪い。また、丸めるとヒビが多く、軽量でもない。  
また、比較例２は、粘性が無くバサバサであり、練るとボソボソして造形性が悪い。また、丸めるとヒビが多い。  
従って、比較例１，２は粘土として成立しないものである。
【００４８】
以上の製法および構成により、植物性素材の色を活かした色を持ち、また、粘土をこねる手にも色が着色しない粘土を得ることができる。従って、ＳＴマークを取得するための条件の一部である安全性や手に着色しないことをクリアすることができる。
【００４９】
また、軽量で、柔らかく、のびも良く、べとつかなくて手への付着も少なく、きめ細かく、状態の良い粘土を製造することができる。
【００５０】
また、植物のやさしい色合いや香りを有する粘土を得ることができる。従って、植物のやさしい色合いに触れながら造形することができ、造形後の粘土も植物のやさしい色合いに仕上げることができる。これにより、植物の優しい色合いを有する造形物を誰もが容易に作成できるようになる。従って、児童や幼児が本発明の粘土を用いて造形すると、植物のやさしい色合いを有する自然な造形物を容易に作成することができる。特に、トマト粉末を用いた粘土でトマトを作成すると、淡いトマトの色合いとトマトの香りを有する造形物を作れるなど、野菜そのものの色でその野菜を造形することが可能になる。
【００５１】
このように素材そのものの色を使用して造形することができるため、日常生活で食すことの多い色を使って造形することができ、粘土を一段と親しみ深いものにすることができる。
【００５２】
また、廃棄処理される竹材、食用に利用されないキャベツの外葉や、これまで残渣として処理されていた栗の皮等、廃棄される植物を植物性粉末に利用できるため、植物の廃棄部分を有効利用することができる。
【００５３】
また、樹脂製微小中空球を混合することで、軽量で取扱いやすい粘土とすることができる。  
また、工芸用若しくは玩具としての粘土、あるいは、各種学校や陶芸教室などにおいて用いる粘土としても有用である。
【産業上の利用可能性】
【００５４】
この発明は、各種の造形を行う粘土に利用することができる。